Brevet FR3051684A1 (20171201)
REVENDICATIONS1. Catalyseur comprenant du palladium, un support poreux comprenant au moins un oxyde réfractaire sélectionné dans le groupe constitué par la silice, l'alumine et la silice- alumine, la teneur en palladium dans le catalyseur étant comprise entre 0,01 et 2 (3/0 poids par rapport au poids total du catalyseur, au moins 80 % poids du palladium est réparti dans une croûte à la périphérie dudit support, l'épaisseur de ladite croûte étant comprise entre 20 et 100 um, caractérisé en ce que ledit support se présente sous la forme d'un extrudé et comprend une surface spécifique comprise entre 165 et 250 m2/g.\n<CLM>\1\tCatalyseur selon la revendication 1 caractérisé en ce que ledit support poreux se présente sous la forme d'un extrudé comprenant une longueur h comprise entre 2 et 10 mm.\n<CLM>\1\tCatalyseur selon les revendications 1 ou 2, caractérisé en ce que ledit support poreux comprend une section comportant au moins trois lobes.\n<CLM>\1\tCatalyseur selon la revendication 3, dans lequel le nombre de lobes de l'extrudé n est choisi dans le groupe constitué par les valeurs entières 3, 4, 5, 6, 7, 8, 9 et\n<CLM>\1\t5. Catalyseur selon les revendications 3 ou 4, dans lequel le nombre de lobes n est choisi dans le groupe constitué par les valeurs entières 3 et\n<CLM>\1\t6. Catalyseur selon les revendications 1 ou 2, caractérisé en ce que l'extrudé se présente sous la forme d'un cylindre.\n<CLM>\1\tCatalyseur selon l'une quelconque des revendications précédentes, caractérisé en ce que la surface spécifique dudit support est comprise entre 180 et 220 m2/g.\n<CLM>\1\tCatalyseur selon l'une quelconque des revendications précédentes, dans lequel ledit support poreux est de l'alumine.\n<CLM>\1\tCatalyseur selon l'une quelconque des revendications précédentes, caractérisé en ce que la dispersion métallique D du palladium est comprise entre 20% et 70%.\n<CLM>\1\tCatalyseur selon l'une quelconque des revendications précédentes, caractérisé en ce que le support présente un diamètre de pores compris entre 2 et 50 nm. 3051684 25\n<CLM>\1\tCatalyseur selon l'une quelconque des revendications précédentes, caractérisé en ce qu'il comprend en outre de l'argent à une teneur comprise entre 0,02 et 3 % poids en argent par rapport au poids total du catalyseur. 5\n<CLM>\1\tCatalyseur selon l'une quelconque des revendications précédentes, caractérisé en ce qu'il comprend au moins un métal sélectionné dans le groupe constitué par les alcalins et les alcalino-terreux.\n<CLM>\1\tProcédé de préparation du catalyseur selon l'une quelconque des revendications 1 à 12 10 comprenant les étapes suivantes : a) on prépare une solution aqueuse d'oxyde de palladium ou d'hydroxyde de palladium ; b) on imprègne ladite solution sur un support poreux se présentant sous la forme d'un extrudé de surface spécifique comprise entre 165 et 250 m2/g ; c) optionnellement, on soumet le support poreux imprégné obtenu à l'étape b) à une 15 maturation afin d'obtenir un précurseur de catalyseur ; d) on sèche le précurseur de catalyseur obtenu à l'étape b) ou c) à une température comprise entre 70°C et 200°C ; e) on calcine le précurseur de catalyseur obtenu à l'étape d) à une température comprise entre 300°C et 500°C ; 20 f) optionnellement, on soumet le catalyseur séché obtenu à l'issue de l'étape e) à un traitement réducteur par mise en contact avec un gaz réducteur.\n<CLM>\1\tProcédé selon la revendication 13, dans laquelle on prépare à l'étape a) une suspension colloïdale d'oxyde de palladium ou d'hydroxyde de palladium en phase aqueuse. 25\n<CLM>\1\tProcédé d'hydrogénation sélective comprenant la mise en contact d'une charge avec le catalyseur selon l'une des revendications 1 à 12 ou préparé selon l'une des revendications 13 à 14, ladite charge étant sélectionnée dans le groupe constitué par les coupes C3, les coupes C4, les coupes C5 de vapocraquage et/ou de craquage 30 catalytique et les essences de vapocraquage. 35